(57)【要約】      （修正有）【課題】画像視認性および透明性に優れ、且つ輝度ムラを改善したスクリーンを提供する。【解決手段】所定の入射角を持って入射した投射装置からの映像光を屈折させて観察者側に出射させる光学的作用を備えたスクリーン１であって、スクリーン１が、樹脂４と、光輝性薄片状微粒子３または略球状微粒子３の少なくともいずれか一方とを含んでなる構成とする。【選択図】図１
2017026759.tif 000002
【特許請求の範囲】
【請求項１】
所定の入射角を持って入射した投射装置からの映像光を屈折させて観察者側に出射させる光学的要素を備えたスクリーンであって、
前記スクリーンが、樹脂と、光輝性薄片状微粒子または略球状微粒子の少なくともいずれか一方とを含んでなる、スクリーン。
【請求項２】
前記光学的要素が、フレネルレンズ単位またはレンチキュラーレンズ単位の少なくともいずれか一方である、請求項１に記載のスクリーン。
【請求項３】
前記光輝性薄片状微粒子の一次粒子の平均径が、０．０１〜１００μｍである、請求項１または２に記載のスクリーン。
【請求項４】
前記光輝性薄片状微粒子の正反射率が、１２％以上である、請求項１〜３のいずれか一項に記載のスクリーン。
【請求項５】
前記光輝性薄片状微粒子の平均アスペクト比が、３〜８００である、請求項１〜４のいずれか一項に記載のスクリーン。
【請求項６】
前記光輝性薄片状微粒子が、アルミニウム、銀、銅、白金、金、チタン、ニッケル、スズ、スズ−コバルト合金、インジウム、クロム、酸化チタン、酸化アルミニウム、および硫化亜鉛からなる群から選択される金属系粒子、または天然雲母もしくは合成雲母に金属酸化物を被覆した光輝性材料である、請求項１〜５のいずれか一項に記載のスクリーン。
【請求項７】
前記光輝性薄片状微粒子の含有量が、前記樹脂に対して０．０００１〜５．０質量％である、請求項１〜６のいずれか一項に記載のスクリーン。
【請求項８】
前記略球状微粒子の屈折率ｎ２と前記樹脂の屈折率ｎ１の差が下記数式（１）：
｜ｎ１―ｎ２｜≧０．１    ・・・（１）
を満たす、請求項１〜７のいずれか一項に記載のスクリーン。
【請求項９】
前記略球状微粒子が、酸化ジルコニウム、酸化亜鉛、酸化チタン、酸化セリウム、チタン酸バリウム、ダイアモンド、チタン酸ストロンチウム、架橋アクリル樹脂、およびシリカからなる群より選択された少なくとも１種である、請求項８に記載のスクリーン。
【請求項１０】
前記略球状微粒子の一次粒子のメジアン径が、０．１〜１００ｎｍである、請求項８または９に記載のスクリーン。
【請求項１１】
前記略球状微粒子の含有量が、前記樹脂に対して０．０００１〜２．０質量％である、請求項８〜１０のいずれか一項に記載のスクリーン。
【請求項１２】
請求項１〜１１のいずれか一項に記載のスクリーンを備えた車両用部材。
【請求項１３】
請求項１〜１１のいずれか一項に記載のスクリーンを備えた住宅用部材。
【請求項１４】
請求項１〜１１のいずれか一項に記載のスクリーンを備えた画像投影装置。
【発明の詳細な説明】
【技術分野】
【０００１】
本発明は、投影光を異方的に散乱反射することにより投影光の視認性と透過光の視認性とを両立できるとともに、更に輝度ムラも改善できるスクリーンおよびそれを備えた画像投影装置に関する。
【背景技術】
【０００２】
プロジェクター用スクリーンとして、映像光を投射する投射角度を大きくし、表示装置とした場合に薄型化を実現できるスクリーンが知られている。このようなスクリーンでは、所定の入射角を持って入射した映像光を屈折させて観測者側に出光させる光学的作用を有するプリズムシートを備えている。また、一般的には、輝度ムラを改善するために光拡散シート等が組み合わされて用いられている。例えば、特許文献１には、スクリーン用の光拡散層として、屈折率が１．５５であるメチルメタクリレート・ブタジエン・スチレン（ＭＢＳ）樹脂を基材とし、光拡散材として屈折率がＭＢＳ樹脂よりも小さい材料からなるビーズを基材中に均一に分散するように配合したシートが例示されている。また、特許文献２には、アクリル樹脂、アクリル−スチレン（ＡＳ）樹脂、ポリカーボネート樹脂等の光透過性樹脂からなる基材中に、光拡散材として、ＡＳ樹脂、ガラス、ウレタン樹脂、エポキシ樹脂等からなるビーズを配合した光拡散層をプリズムシートと組み合わせたスクリーンが提案されている。
【０００３】
しかしながら、輝度ムラを改善するために光拡散微粒子の基材への配合量を増やすと、映像光の迷光が発生し解像度の低下を招くとともに、映像光自体の光量が減り輝度が低下するといった問題がある。
【０００４】
ところで、上記したような透過型スクリーンとは別に、高透明性を実現した反射型のスクリーンも提案されている。例えば、プラスチックフィルムまたはシート上に、アルミニウム鱗片７重量部及び、雲母を母体として二酸化チタンをコーティングしたパール顔料鱗片２５重量部を混合したものをフィラーとしたインキを印刷またはコーティングし、光反射層としたことを特徴とする反射型スクリーンが提案されている（特許文献３参照）。また、基板上に、バインダー樹脂１００重量部に対し光反射剤としてノンリーフィーリングタイプの鱗片状アルミペースト１０〜８０重量を含み、さらに光拡散剤に対し５０重量％以上の光拡散剤を含む光拡散層を設けることを特徴とするプロジェクター用反射型スクリーンが提案されている（特許文献４参照）。さらに、光反射基材の上に、透明樹脂で構成された連続層と、異方性透明粒子で構成された分散層とで形成された光拡散層を積層した反射型スクリーンが提案されている（特許文献５参照）。
【先行技術文献】
【特許文献】
【０００５】
【特許文献１】特開２０１１−２５７４６１号公報
【特許文献２】特開２０１０−８５４７７号公報
【特許文献３】特開平３−１１９３３４号公報
【特許文献４】特開平１０−１８６５２１号公報
【特許文献５】特開２００４−５４１３２号公報
【発明の概要】
【発明が解決しようとする課題】
【０００６】
しかしながら、本発明者らは、特許文献３〜５には、以下の技術的課題が存在することを知見した。即ち、特許文献３に記載の反射型スクリーンは、鱗片粒子を高濃度で基板表面にコーティングしているため、コーティング膜のぎらつきにより画像が鮮明に視認できず、また、基板に白色塩化ビニルフィルムを用いているため透視は不可能であるという技術的課題がある。特許文献２に記載の反射型スクリーンは、光反射剤として鱗片状アルミペーストを１０〜８０重量と高濃度で含んでおり、得られたフィルムは透視不可能であるという技術的課題がある。特許文献５に記載の反射スクリーンは、分散層に分散された異方性透明粒子が、雲母、タルク、モンモリロナイトの非金属粒子であり、特にタルク、モンモリロナイトは粘土系の粒子であるため正反射率が低く、反射型透明スクリーンとしては好適に使用できないという技術的課題がある。
【０００７】
さらに、特許文献１〜３に記載のスクリーンは粒子を分散させている層が全て平滑面を有しているため、大画面のスクリーンでは、画面の上下方向において輝度ムラが生じるという課題があった。これは、スクリーン下方から入射した映像光の入射角が、画面の上下で異なることに起因する。また、特許文献１〜３に記載のスクリーンは平滑面を有しているため、短焦点プロジェクターを用いて映像を投影した際、鮮明な画像を視認しづらいという問題があった。
【０００８】
そして、本発明者らは今般、上記の技術的課題を解消できるような投影光の視認性および透過光の視認性に優れた光透過性シートをスクリーンに適用することにより、画像視認性および透明性に優れ、且つ輝度ムラを改善したスクリーンを実現できるとの知見を得た。本発明は係る知見によるものである。
【０００９】
したがって、本発明の目的は、画像視認性および透明性に優れ、且つ輝度ムラを改善したスクリーンを提供することである。また、本発明の別の目的は、該スクリーンと投射装置とを備えた画像投影装置を提供することにある。
【課題を解決するための手段】
【００１０】
本発明によるスクリーンは、所定の入射角を持って入射した投射装置からの映像光を屈折させて観察者側に出射させる光学的要素を備えたスクリーンであって、
前記スクリーンが、樹脂と、光輝性薄片状微粒子または略球状微粒子の少なくともいずれか一方とを含んでなるものである。
【００１１】
本発明の一実施態様によれば、前記光学的要素が、フレネルレンズ単位またはレンチキュラーレンズ単位の少なくともいずれか一方であってよい。
【００１２】
また、本発明の一実施態様によれば、前記光輝性薄片状微粒子の一次粒子の平均径が、０．０１〜１００μｍであってよい。
【００１３】
また、本発明の一実施態様によれば、前記光輝性薄片状微粒子の正反射率が、１２％以上であってよい。
【００１４】
また、本発明の一実施態様によれば、前記光輝性薄片状微粒子の平均アスペクト比が、３〜８００であってよい。
【００１５】
また、本発明の一実施態様によれば、前記光輝性薄片状微粒子が、アルミニウム、銀、白金、金、銅、チタン、ニッケル、スズ、スズ−コバルト合金、インジウム、クロム、酸化チタン、酸化アルミニウム、ガラスに金属または金属酸化物を被覆した光輝性材料、および硫化亜鉛からなる群から選択される金属系粒子、または、天然雲母もしくは合成雲母に金属もしくは金属酸化物を被覆した光輝性材料であってよい。
【００１６】
また、本発明の一実施態様によれば、前記光輝性薄片状微粒子の含有量が、前記樹脂に対して０．０００１〜５．０質量％であってよい。
【００１７】
また、本発明の一実施態様によれば、前記略球状微粒子の屈折率ｎ２と前記樹脂の屈折率ｎ１の差が下記数式（１）：
｜ｎ１―ｎ２｜≧０．１    ・・・（１）
を満たすものであってよい。
【００１８】
また、本発明の一実施態様によれば、前記略球状微粒子が、酸化ジルコニウム、酸化亜鉛、酸化チタン、酸化セリウム、ダイアモンド、チタン酸バリウム、チタン酸ストロンチウム、架橋アクリル樹脂、架橋スチレン樹脂、およびシリカからなる群より選択された少なくとも１種であってよい。
【００１９】
また、本発明の一実施態様によれば、前記略球状微粒子の一次粒子のメジアン径が、０．１〜１００ｎｍであってよい。
【００２０】
また、本発明の一実施態様によれば、前記略球状微粒子の含有量が、前記樹脂に対して０．０００１〜２．０質量％であってよい。
【００２１】
本発明によれば、上記スクリーンを備えた車両用部材、住宅用部材、および画像投影装置も提供される。
【発明の効果】
【００２２】
本発明によれば、所定の入射角を持って入射した投射装置からの映像光を屈折させて観察者側に出射させる光学的要素を備えたスクリーン中に、光輝性薄片状微粒子または略球状微粒子の少なくともいずれか一方が含有していることにより、スクリーン表面に微細構造を付与でき、その結果、画像視認性および透明性に優れ、且つ輝度ムラが改善されたスクリーンを実現することができる。
【図面の簡単な説明】
【００２３】
【図１】本発明の一実施形態によるスクリーンの概略断面図。
【図２】本発明の別の実施形態によるスクリーンの概略断面図。
【図３】本発明の別の実施形態によるスクリーンの概略断面図。
【図４】本発明の別の実施形態によるスクリーンの概略断面図。
【図５】本発明によるスクリーンを用いた画像投影装置の一実施形態を示した模式図。
【発明を実施するための形態】
【００２４】
＜スクリーン＞
本発明によるスクリーンの実施形態について、図面を参照しながら説明する。図１は、本発明の第一の実施形態によるスクリーンの厚さ方向の概略断面図である。本発明によるスクリーン１は、所定の入射角を持って入射した投射装置（図示せず）からの映像光３を屈折させて観察者側に出射させる光学的要素２を備えている。該光学的要素２は、スクリーン１の背面側（図面では、右側）から入射した投射装置から映像光５を、スクリーンの前面側（図面では左側）に透過させるとともに、映像光５をスクリーン面の略法線方向に向く略平行の方向に屈折させて出射できる機能を備えたものである。このような光学的要素を備えたスクリーンによれば、例えばスクリーン１の背面側の下方近傍に配置された投射装置（図示せず）からスクリーン１に映像光５を投射した場合のように、スクリーンへの映像光の入射角が大きい場合（いわゆる短焦点の場合）であってもスクリーン１に映像光を投影することができる。また、本発明においては、上記のようないわゆる透過型のスクリーンに限られず、図２に示すようないわゆる反射型のスクリーンであってもよい。この場合、光学的要素２は、スクリーン１の観測者側の下方近傍の配置された投影装置（図示せず）からスクリーン１に所定の入射角をもって入射した映像光５を、スクリーン面の略法線方向に向く略平行の方向に反射させることにより、スクリーン面に映像光５を投影させることができる。このような光学的要素としては、図１および２に示すようなフレネルレンズ単位に限られず、図３に示されるようなレンチキュラーレンズ単位であってもよい。
【００２５】
図１および２に示すフレネルレンズ単位は、複数のプリズムレンズ単位が光軸と同軸状に配列して断面鋸歯状の凹凸が形成されたフレネルレンズ形状を有するものであり、映像光源から投射された映像光をスクリーン面の略法線方向に向く略平行な光に変換して出射させる機能を有している。このような光学的要素としては、従来公知のフレネルレンズ単位を使用することができる。フレネルレンズ形状は、映像光をスクリーン面の略法線方向に向く略平行な光に変換して出射できるものであれば特に制限なく使用できるが、レンズ層の面中央に対して偏心した位置に光学中心を有するサーキュラーフレネルレンズ単位としてもよい。投射装置を、スクリーンの下方側に配置する場合、サーキュラーフレネルレンズ単位の光学中心は、スクリーン面中央に対して下方側（即ち、投射装置側）に偏心していることが好ましい。このように光学中心が偏心したフレネルレンズ単位を備えたスクリーンとすることにより、スクリーンと投射装置との距離が短く、映像光の入射角が大きくなるような場合（短焦点の場合）であっても、映像光をスクリーン面の略法線方向に向く略平行な光に変換することができる。
【００２６】
フレネルレンズ単位は、上記したようなサーキュラーフレネルレンズ単位の他にも、使用用途に応じて、レンズ単位がスクリーン面の上下方向に複数配置されたリニアフレネルレンズ単位であってもよい。
【００２７】
反射型スクリーンとする場合、光学的要素（フレネルレンズ単位）２の表面には、スクリーン１に入射した映像光５が光学的要素２の表面で内部反射するように反射層６が設けられていてもよい。反射層６は、従来公知の方法によって形成でき、例えば、光学的要素２の表面に、アルミニウム、銀、クロム等の反射率の高い金属を用いた蒸着により形成することができる。また、蒸着に限らず、スパッタリング、ＣＶＤ、メッキ、グラビアコーティング、グラビアリバースコーティング、スクリーン印刷、インクジェット方式による塗布等により形成してもよい。反射層の厚さは、５〜３０μｍ程度である。
【００２８】
また、図３に示すレンチキュラーレンズ単位は、スクリーン面の一方向に複数のシリンドリカルレンズが延在したものであり、レンズ側と反対側には、レンズの凹部に対応する位置に遮光層７（ブラックストライプ）が設けられているものである。シリンドリカルレンズの延在方向を、スクリーンの水平方向と一致させると、スクリーン上下方向の視野角を広げることができ、スクリーンの垂直方向と一致させると、スクリーン左右方向（水平方向）の視野角が広げることができる。
【００２９】
上記したようなフレネルレンズ単位やレンチキュラーレンズ単位は、レンズ形状の反転形状が形成された賦形型に、透明な電離放射線硬化型樹脂を塗布し、電池放射線を照射して、電離放射線硬化型樹脂を硬化させた後、賦形型から剥離することによりレンズ単位を形成してもよく、また、透明な熱可塑性樹脂等をダイより押し出し、レンズ形状の反転形状が表面に形成された転写ローラーとニップロラーとで挟圧して、転写ローラーの表面形状を熱可塑性樹脂に転写することにより、レンズ単位を形成することができる。
【００３０】
電離放射線硬化型樹脂としては、アクリル系やウレタン系、アクリルウレタン系やエポキシ系、シリコーン系樹脂等が挙げられる。これらの中でも、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を比較的多量に含有するものが好ましい。また、電離放射線硬化型樹脂は熱可塑性樹脂および溶剤と混合されたものであってもよい。熱硬化型樹脂としては、フェノール系樹脂、エポキシ系樹脂、シリコーン系樹脂、メラミン樹脂、ウレタン系樹脂、尿素樹脂等が挙げられる。これらの中でも、エポキシ系樹脂、シリコーン系樹脂が好ましい。
【００３１】
また、熱可塑性樹脂としては、透明性の高いアクリル系樹脂、アクリルウレタン系樹脂、ポリエステルアクリレート系樹脂、ポリウレタンアクリレート系樹脂、エポキシアクリレート系樹脂、ポリエステル系樹脂、ポリオレフィン系樹脂、ウレタン系樹脂、エポキシ系樹脂、ポリカーボネート系樹脂、セルロース系樹脂、アセタール系樹脂、ビニル系樹脂、ポリスチレン系樹脂、ポリアミド系樹脂、ポリイミド系樹脂、メラミン系樹脂、フェノール系樹脂、シリコーン系樹脂、ポリアリレート系樹脂、ポリビニルアルコール系樹脂、ポリ塩化ビニル系樹脂、ポリスルホン系樹脂、およびフッ素系樹脂等が挙げられる。これらのなかでも、アクリル系樹脂、ポリエステル系樹脂、ポリオレフィン系樹脂、ビニル系樹脂、ポリカーボネート系樹脂、およびポリスチレン系樹脂を用いることが好ましく、ポリメタクリル酸メチル樹脂、ポリエチレンテレフタレート樹脂、ポリエチレンナフタレート樹脂、ポリプロピレン樹脂、シクロオレフィンポリマー樹脂、セルロースアセテートプロピオネート樹脂、ポリビニルブチラール樹脂、ポリカーボネート樹脂、およびポリスチレン樹脂を用いることがより好ましい。これらの樹脂は、１種単独または２種以上を組み合わせて用いることができる。
【００３２】
本発明によるスクリーンは、上記したレンズ単位２を構成する樹脂４中に、光輝性薄片状微粒子または略球状微粒子の少なくとも一方３が含まれていることに特徴を有している。光輝性薄片状微粒子または略球状微粒子の少なくとも一方３が樹脂４中に含有されることで、透明性を維持しながら、スクリーン１を透過する映像光を拡散させることができるため、画像視認性を改善しながら透明性が高く、且つ輝度ムラが改善されたスクリーンを実現することができる。
【００３３】
光輝性薄片状微粒子としては、薄片状に加工できる光輝性材料を好適に用いることができる。光輝性薄片状微粒子の正反射率は、好ましくは１２．０％以上であり、より好ましくは１５．０％以上であり、さらに好ましくは２０．０％以上８０．０％以下である。なお、本発明において、光輝性薄片状微粒子の正反射率は、以下のようにして測定した値である。
（正反射率）
分光測色計（コニカミノルタ（株）製、品番：ＣＭ−３５００ｄを用いて測定した。適切な溶媒（水またはメチルエチルケトン）に分散させた粉体材料をスライドガラス上に膜厚が０．５ｍｍ以上になるように塗布、乾燥させた。得られた塗膜付きガラス板について、ガラス面からの塗膜部の正反射率を測定した。
【００３４】
光輝性薄片状微粒子としては、分散させる樹脂の種類にもよるが、例えば、アルミニウム、銀、銅、白金、金、チタン、ニッケル、スズ、スズ−コバルト合金、インジウムおよびクロム等の金属系微粒子、または、酸化チタン、酸化アルミニウムおよび硫化亜鉛からなる金属系微粒子、ガラスに金属もしくは金属酸化物を被覆した光輝性材料、または天然雲母や合成雲母に金属もしくは金属酸化物を被覆した光輝性材料を用いることができる。
【００３５】
光輝性薄片状微粒子は、一次粒子の平均径が好ましくは０．０１〜１００μｍ、より好ましくは０．０５〜８０μｍ、さらに好ましくは０．１〜５０μｍ、さらにより好ましくは０．５〜３０μｍである。さらに、光輝性薄片状微粒子は、平均アスペクト比（＝光輝性薄片状微粒子の平均径／平均厚み）が好ましくは３〜８００、より好ましくは４〜７００、さらに好ましくは５〜６００、さらにより好ましくは１０〜５００である。光輝性薄片状微粒子の平均径および平均アスペクト比が上記範囲内であると、スクリーンの透過視認性を損なわずに投影光の十分な散乱効果が得られることで、鮮明な映像を投影することができる。なお、本発明において、光輝性薄片状微粒子の平均径は、レーザー回折式粒子径分布測定装置（（株）島津製作所製、品番：ＳＡＬＤ−２３００）を用いて測定した。平均アスペクト比は、ＳＥＭ（（株）日立ハイテクノロジーズ製、商品名：ＳＵ−１５００）画像より算出した。
【００３６】
光輝性薄片状微粒子は、市販のものを使用してもよく、例えば、大和金属粉工業株式会社製アルミニウムパウダー、松尾産業株式会社製の商品名メタシャイン等を好適に使用することができる。
【００３７】
スクリーンを構成する樹脂中の光輝性薄片状微粒子の含有量は、光輝性薄片状微粒子の正反射率に応じて適宜調節することができ、樹脂に対して、好ましくは０．０００１〜５．０質量％であり、好ましくは０．０００５〜３．０質量％であり、より好ましくは０．００１〜１．０質量％である。光輝性薄片状微粒子を上記範囲のように低濃度で樹脂中に分散させてレンズ単位を形成することによって、光源から出射される投影光を異方的に散乱反射することにより、投影光の視認性と透過光の視認性とを向上することができる。
【００３８】
略球状微粒子とは、真球状粒子を含んでいてもよく、凹凸や突起のある球状粒子を含んでいてもよい。樹脂の屈折率ｎ１と略球状微粒子の屈折率ｎ２は、下記数式（１）：
｜ｎ２−ｎ１｜≧０．１    ・・・（１）
を満たすことが好ましく、下記数式（２）：
｜ｎ２−ｎ１｜≧０．１５    ・・・（２）
を満たすことがより好ましく、下記数式（３）：
３．０≧｜ｎ２−ｎ１｜≧０．２    ・・・（３）
を満たすことがさらに好ましい。レンズ単位を形成する樹脂と略球状微粒子の屈折率が上記数式を満たすことで、レンズ単位内で光を異方的に散乱させ、視野角を向上させることができる。また、略球状の微粒子を用いることで、光を全方位的に散乱させ、輝度を向上させることができる。
【００３９】
高屈折率を有する略球状微粒子としては、例えば、屈折率ｎ２が好ましくは１．８０〜３．５５であり、より好ましくは１．９〜３．３であり、さらに好ましくは２．０〜３．０である、無機系微粒子または金属酸化物や金属塩を微粒化した金属系微粒子を用いることができる。無機系微粒子としては、例えば、ダイヤモンド（ｎ＝２．４２）を挙げることができる。また、金属酸化物としては、例えば、酸化ジルコニウム（ｎ＝２．４０）、酸化亜鉛（ｎ＝２．４０）、酸化チタン（ｎ＝２．７２）、および酸化セリウム（ｎ＝２．２０）等を挙げることができる。金属塩としては、例えば、チタン酸バリウム（ｎ＝２．４０）およびチタン酸ストロンチウム（ｎ＝２．３７）等を挙げることができる。また、低屈折率を有する無機系略球状微粒子としては、例えば、屈折率ｎ２が好ましくは１．３５〜１．８０であり、より好ましくは１．４〜１．７５であり、さらに好ましくは１．４５〜１．７であり、シリカ（酸化ケイ素、ｎ＝１．４５）等を微粒子化した粒子が挙げられる。さらに低屈折率を有する有機系略球状微粒子としては、例えば、アクリル系粒子、ポリスチレン系粒子が挙げられる。これらの略球状微粒子は、１種単独または２種以上を組み合わせて用いることができる。
【００４０】
略球状微粒子の一次粒子のメジアン径は好ましくは０．１〜１００ｎｍであり、より好ましくは０．２〜７０ｎｍであり、さらに好ましくは０．５〜５０ｎｍである。略球状微粒子の一次粒子のメジアン径が上記範囲内であると、透明シートとして使用した場合に、透過視認性を損なわずに投影光の十分な拡散効果が得られることで、透明スクリーンに鮮明な映像を投影することができる。なお、本発明において、無機微粒子の一次粒子のメジアン径（Ｄ５０）は、動的光散乱法により粒度分布測定装置（大塚電子（株）製、商品名：ＤＬＳ−８０００）を用いて測定した粒度分布から求めることができる。
【００４１】
略球状微粒子の含有量は、スクリーンの厚さや微粒子の屈折率に応じて適宜調節することができる。スクリーンを構成する樹脂中の微粒子の含有量は、樹脂に対して、好ましくは０．０００１〜２．０質量％であり、より好ましくは０．００１〜１．０質量％であり、さらに好ましくは０．００５〜０．５質量％であり、さらにより好ましくは０．０１〜０．３質量％である。樹脂中の略球状微粒子の含有量が上記範囲内であれば、スクリーンの透明性を確保しながら、投射装置から出射される投影光を異方的に十分に拡散させることで、拡散光の視認性と透過光の視認性とを両立することができる。
【００４２】
スクリーンを構成する樹脂中に上記した光輝性薄片状微粒子または略球状微粒子の少なくとも一方を含有させる方法について説明する。樹脂として電離放射線硬化型樹脂を用いる場合には、電離放射線硬化型樹脂モノマーに光輝性薄片状微粒子または略球状微粒子の少なくとも一方を所定量加えて混合し、撹拌装置等を用いて樹脂モノマー中に光輝性薄片状微粒子または略球状微粒子の少なくとも一方を均一に分散させ、当該樹脂モノマーを所定のレンズ単位形状となるように金型等を用いて硬化させることで、樹脂中に光輝性薄片状微粒子または略球状微粒子の少なくとも一方を含有したレンズ単位を備えたスクリーンを作製することができる。
【００４３】
また、樹脂として熱可塑性樹脂を用いる場合には、二軸混錬押出機を用いて樹脂を溶融し、ダイから吐出された熱可塑性樹脂が最初に接触する第一冷却ロールにプリズムパターンを形成しておき、タッチロールで溶融樹脂を押し当てることでプリズムパターンを形成することができる。二軸混錬押出機のスクリュー全長にわたる平均値としては、好ましくは３〜１８００ＫＰａ、より好ましくは６〜１４００ＫＰａのせん断応力をかけながら、熱可塑性樹脂と光輝性薄片状微粒子または略球状微粒子の少なくとも一方とを混錬して樹脂組成物とし、当該樹脂組成物を用いてレンズ単位を形成すればよい。せん断応力が上記範囲内であれば、微粒子を樹脂中に十分に分散させることができる。特に、せん断応力が３ＫＰａ以上であれば、微粒子の分散均一性をより向上させることができ、１８００ＫＰａ以下であれば、樹脂の分解を防ぎ、スクリーン内に気泡が混入するのを防止することができる。せん断応力は、二軸混錬押出機を調節することで、所望の範囲に設定することができる。混練工程に用いる二軸混錬押出機は、シリンダー内に２本のスクリューが挿入されたものであり、スクリューエレメントを組み合わせて構成される。スクリューは、少なくとも、搬送エレメントと、混練エレメントとを含むフライトスクリューを好適に用いることができる。混練エレメントは、ニーディングエレメント、ミキシングエレメント、およびロータリーエレメントからなる群から選択される少なくとも１種を含むことが好ましい。このような混練エレメントを含むフライトスクリューを用いることで、所望のせん断応力をかけながら、微粒子を樹脂中に十分に分散させることができる。
【００４４】
本発明においては、微粒子を予め添加した樹脂（マスターバッチ）と、微粒子を添加していない樹脂とを混合したものを、二軸混錬押出機を用いて混練して、樹脂組成物を得てもよい。上記は混練工程の一例であり、単軸押出機を用いて微粒子を予め添加した樹脂（マスターバッチ）を作製しても良く、一般的に知られている分散剤を添加してマスターバッチを作製しても良い。
【００４５】
スクリーンを構成する樹脂中には、上記した微粒子以外にも、スクリーンとしての透過視認性や所望の光学性能を損なわない範囲で、従来公知の添加剤を加えてもよい。添加剤としては、例えば、酸化防止剤、滑剤、紫外線吸収剤、分散剤、相溶化剤、核剤および安定剤等が挙げられる。
【００４６】
スクリーンは、ヘイズ値が、好ましくは５０％以下、より好ましくは１％以上４０％以下であり、より好ましくは１．３％以上３０％以下であり、さらにより好ましくは１．５％以上２０％以下である。全光線透過率が、好ましくは７０％以上であり、より好ましくは７５％以上であり、さらに好ましくは８０％以上であり、さらにより好ましくは８５％以上である。また、当該スクリーンは、拡散透過率が、好ましくは１．５％以上６０％以下、より好ましくは１．７％以上５５％以下であり、より好ましくは１．９％以上５０％以下であり、さらにより好ましくは２．０％以上４５％以下である。ヘイズ値、および全光線透過率が上記範囲内であれば、透明性が高く、透過視認性をより向上させることができ、拡散透過率が上記範囲内であれば、入射光を効率よく拡散させ、視野角をより向上させることができるため、スクリーンとしての性能に優れる。なお、本発明において、スクリーンのヘイズ値、全光線透過率および拡散透過率は、濁度計（日本電色工業（株）製、品番：ＮＤＨ−５０００）を用いてＪＩＳ−Ｋ−７３６１およびＪＩＳ−Ｋ−７１３６に準拠して測定することができる。
【００４７】
本発明によるスクリーンは、写像性が、好ましくは７０％以上であり、より好ましくは７５％以上であり、さらに好ましくは８０％以上であり、さらにより好ましくは８５％以上であり、特に好ましくは９０％以上である。当該透明スクリーン用フィルムの写像性が上記範囲内であれば、透明スクリーンを透過して見える像が極めて鮮明となる。なお、本発明において、写像性とは、ＪＩＳ  Ｋ７３７４に準拠して、光学くし幅０．１２５ｍｍで測定した時の像鮮明度（％）の値である。
【００４８】
本発明によるスクリーンは、図４に示されるように、スクリーン１の観測者側（前面）に、基材層８を備えていてもよい。また、スクリーン１の表面を保護するための保護層９が設けられていてもよい。さらに、外光反射等の影響を抑制して画像視認性をより向上させるために反射防止層１０が設けられていてもよい。以下、これら各層について説明する。
【００４９】
（基材層）
基材層は、上記したスクリーン１の両面または片面に貼り合わせることでスクリーンを支持し、スクリーン全体の強度を向上させる機能を有するものである。基材層は、スクリーン１の透過視認性や所望の光学特性を損なわないような透明性の高い樹脂またはガラスからなることが好ましい。このような樹脂としては、例えば、スクリーンを構成する上記した樹脂と同様の透明性の高い樹脂を用いることができる。すなわち、アクリル系樹脂、アクリルウレタン系樹脂、ポリエステルアクリレート系樹脂、ポリウレタンアクリレート系樹脂、エポキシアクリレート系樹脂、ポリエステル系樹脂、ポリオレフィン系樹脂、ウレタン系樹脂、エポキシ系樹脂、ポリカーボネート系樹脂、セルロース系樹脂、アセタール系樹脂、ビニル系樹脂、ポリスチレン系樹脂、ポリアミド系樹脂、ポリイミド系樹脂、メラミン系樹脂、フェノール系樹脂、シリコーン系樹脂、ポリアリレート系樹脂、ポリビニルアルコール系樹脂、ポリ塩化ビニル系樹脂、ポリスルホン系樹脂、およびフッ素系樹脂等の熱可塑性樹脂、熱硬化性樹脂、ならびに電離放射線硬化性樹脂等を好適に用いることができる。また、基材層は、上記した樹脂を２種以上積層した積層体としてもよい。なお、基材層の厚さは、その強度が適切になるように用途・材料に応じて適宜変更することができる。例えば、１０μｍ〜１ｍｍ（１０００μｍ）の範囲としてもよく、１ｍｍ以上の厚板であってもよい。
【００５０】
（保護層）
本発明によるスクリーンは、少なくとも一方の面に、耐傷性、耐指紋性、耐候性、耐熱性、基材密着性および防汚性等の機能を付与するための保護層が設けられていてもよい。保護層は、スクリーンの透過視認性や所望の光学特性を損なわないような材料を用いて形成することが好ましい。保護層の材料としては、アクリル系やウレタン系、アクリルウレタン系やエポキシ系、シリコーン系等の電離放射線硬化型樹脂、電離放射線硬化型樹脂に熱可塑性樹脂と溶剤を混合したもの、および熱硬化型樹脂などが挙げられる。
【００５１】
電離放射線硬化型樹脂組成物の被膜形成成分は、好ましくは、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を比較的多量に含有するものが使用できる。
【００５２】
上記電離放射線硬化型樹脂組成物を紫外線硬化型樹脂組成物とするには、この中に光重合開始剤としてアセトフェノン類、ベンゾフェノン類、ミヒラーベンゾイルベンゾエート、α−アミロキシムエステル、テトラメチルチュウラムモノサルファイド、チオキサントン類や、光増感剤としてｎ−ブチルアミン、トリエチルアミン、ポリ−ｎ−ブチルホソフィン等を混合して用いることができる。特に本発明では、オリゴマーとしてウレタンアクリレート、モノマーとしてジペンタエリスリトールヘキサ（メタ）アクリレート等を混合するのが好ましい。
【００５３】
電離放射線硬化型樹脂組成物の硬化方法としては、前記電離放射線硬化型樹脂組成物の硬化方法は通常の硬化方法、即ち、電子線又は紫外線の照射によって硬化することができる。例えば、電子線硬化の場合には、コックロフトワルトン型、バンデグラフ型、共振変圧型、絶縁コア変圧器型、直線型、ダイナミトロン型、高周波型等の各種電子線加速機から放出される５０〜１０００ＫｅＶ、好ましくは１００〜３００ＫｅＶのエネルギーを有する電子線等が使用され、紫外線硬化の場合には超高圧水銀灯、高圧水銀灯、低圧水銀灯、カーボンアーク、キセノンアーク、メタルハライドランプ等の光線から発する紫外線等が利用できる。
【００５４】
保護層は、上記電離放射（紫外線）線硬化型樹脂組成物の塗工液をスピンコート、ダイコート、ディップコート、バーコート、フローコート、ロールコート、グラビアコート等の方法で、上記のスクリーンの表面側（観察者側）に塗布し、上記のような手段で塗工液を硬化させることにより形成することができる。
【００５５】
（反射防止層）
反射防止層は、スクリーンの最表面での反射や、外光の映りこみを防止するための層である。反射防止層は、スクリーンの視認者側または反対側の片面にのみ積層されるものであってもよく、両面に積層されるものであってもよい。特に本発明によるスクリーンを反射型スクリーンとして用いる際には視認者側に積層するのが好ましい。反射防止層は、スクリーンの透過視認性や所望の光学特性を損なわないような樹脂を用いて形成することが好ましい。このような樹脂としては、例えば、紫外線・電子線によって硬化する樹脂、即ち、電離放射線硬化型樹脂、電離放射線硬化型樹脂に熱可塑性樹脂と溶剤を混合したもの、および熱硬化型樹脂を用いることができるが、これらの中でも電離放射線硬化型樹脂が特に好ましい。
【００５６】
反射防止層の形成方法としては、特に限定されないが、コーティングフィルムの貼合、フィルム基板に直接蒸着またはスパッタリング等でドライコートする方式、グラビア塗工、マイクログラビア塗工、バー塗工、スライドダイ塗工、スロットダイ塗工、デイップコート等のウェットコート処理などの方式を採用することができる。
【００５７】
＜スクリーンの使用例＞
上記したスクリーンは、透明パーティション、ガラスウィンドウ、乗用車のヘッドアップディスプレイ、およびウェアラブルディスプレイ等として好適に使用することができる。一例として、以下に、スクリーンを車両用部材、住宅用部材および画像投影装置に使用した例を説明する。
【００５８】
本発明による車両用部材は上記スクリーンを備えたものであり、車両用部材としては、フロントガラスやサイドガラス等が挙げられる。車両用部材は上記スクリーンを車両のフロントガラスやサイドガラスに貼着し、該スクリーンに投射装置によって投影することで、別途のスクリーンを設けなくても、フロントガラスやサイドガラスに鮮明な画像を表示させることができる。
【００５９】
また、本発明による住宅用部材は、上記スクリーンを備えたものである。住宅用部材として使用する場合は、反射防止層等をさらに備えてもよい。住宅用部材としては、住宅の窓ガラス、コンビニや路面店のガラス壁等を挙げることができる。窓ガラス等にスクリーンを貼着し、該スクリーンに投射装置によって投影することで、別途のスクリーンを設けなくても、住宅用部材上に鮮明な画像を表示させることができる。
【００６０】
また、本発明による画像投影装置は、上記スクリーンと投射装置とを備えたものである。投射装置とは、スクリーン上に映像を投射できるものであれば特に限定されず、例えば、市販のフロントプロジェクタを用いることができる。
【００６１】
本発明によるスクリーンおよび画像投影装置の一実施形態の模式図を図５に示す。本発明によるスクリーン１は、例えば透明パーティション（支持体）１１に貼着して使用することができる。本発明によるスクリーン１は、上記した各層以外にも、透明パーティション１１に貼着するための粘着層（図示せず）を備えていてもよい。本発明によるスクリーン１を透過型スクリーンとして使用する場合、画像投影装置は、スクリーン１と、透明パーティション１１と、スクリーン１に対して視認者１２と反対側（背面側）に設置された投射装置１３Ａとを備えてなる。投射装置１３Ａから出射された映像光１４Ａは、スクリーン１の背面側から入射し、スクリーン１により、スクリーン面の略法線方向に向く略平行の方向に屈折するとともに、スクリーン内で異方的に散乱してスクリーン１の視認者１２側に出射されることで、視認者１２は出射光１５Ａを視認できる。また、本発明によるスクリーン１を反射型スクリーンとして用いる場合、画像投影装置は、スクリーン１と、透明パーティション１１と、スクリーン１に対して視認者１２と同じ側（前面側）に設置された投射装置１３Ｂとを備えてなる。投射装置１３Ｂから出射された映像光１４Ｂは、スクリーン１の前面側からスクリーン１に入射し、スクリーン面の略法線方向に向く略平行の方向に反射されるとともに、スクリーン内で異方的に散乱してスクリーン１の視認者１２側に出射されることで、視認者１２は出射光１５Ｂを視認できる。
【００６２】
スクリーンを透明パーティション等の部材に貼着するための粘着層としては、スクリーンの透過視認性や所望の光学特性を損なわないような粘着剤組成物を用いて形成することが好ましい。粘着剤組成物としては、例えば、天然ゴム系、合成ゴム系、アクリル樹脂系、ポリビニルエーテル樹脂系、ポリビニルアルコール樹脂系、ウレタン樹脂系、シリコーン樹脂系等が挙げられる。合成ゴム系の具体例としては、スチレン−ブタジエンゴム、アクリロニトリル−ブタジエンゴム、ポリイソブチレンゴム、イソブチレン−イソプレンゴム、スチレン−イソプレンブロック共重合体、スチレン−ブタジエンブロック共重合体、スチレン−エチレン−ブチレンブロック共重合体が挙げられる。また、ポリビニルアルコール系の具体例としてはポリビニルブチラール、エチレン−酢酸ビニル樹脂が挙げられる。また、シリコーン樹脂系の具体例としては、ジメチルポリシロキサン等が挙げられる。これらの粘着剤は、１種単独または２種以上を組み合わせて用いることができる。これらの中でも、アクリル系粘着剤が好ましい。
【００６３】
アクリル系樹脂粘着剤は、少なくとも（メタ）アクリル酸アルキルエステルモノマーを含んで重合させたものである。炭素原子数１〜１８程度のアルキル基を有する（メタ）アクリル酸アルキルエステルモノマーとカルボキシル基を有するモノマーとの共重合体であるのが一般的である。なお、（メタ）アクリル酸とは、アクリル酸および／またはメタクリル酸をいう。（メタ）アクリル酸アルキルエステルモノマーの例としては、（メタ）アクリル酸メチル、（メタ）アクリル酸エチル、（メタ）アクリル酸ｎ−プロピル、（メタ）アクリル酸ｓｅｃ−プロピル、（メタ）アクリル酸ｎ−ブチル、（メタ）アクリル酸ｓｅｃ−ブチル、（メタ）アクリル酸ｔｅｒｔ−ブチル、（メタ）アクリル酸イソアミル、（メタ）アクリル酸ｎ−ヘキシル、（メタ）アクリル酸シクロヘキシル、（メタ）アクリル酸ｎ−オクチル、（メタ）アクリル酸イソオクチル、（メタ）アクリル酸２−エチルヘキシル、（メタ）アクリル酸ウンデシルおよび（メタ）アクリル酸ラウリル等を挙げることができる。  また、上記（メタ）アクリル酸アルキルエステルは、通常は、アクリル系粘着剤中に３０〜９９．５質量部の割合で共重合されている。
【００６４】
また、アクリル系樹脂粘着剤を形成するカルボキシル基を有するモノマーとしては、（メタ）アクリル酸、イタコン酸、クロトン酸、マレイン酸、マレイン酸モノブチルおよびβ−カルボキシエチルアクリレート等のカルボキシル基を含有するモノマーを挙げることができる。
【００６５】
アクリル系樹脂粘着剤には、上記の他に、アクリル系樹脂粘着剤の特性を損なわない範囲内で他の官能基を有するモノマーが共重合されていても良い。他の官能基を有するモノマーの例としては、（メタ）アクリル酸２−ヒドロキシエチル、（メタ）アクリル酸２−ヒドロキシプロピルおよびアリルアルコール等の水酸基を含有するモノマー；（メタ）アクリルアミド、Ｎ−メチル（メタ）アクリルアミドおよびＮ−エチル（メタ）アクリルアミド等のアミド基を含有するモノマー；Ｎ−メチロール（メタ）アクリルアミドおよびジメチロール（メタ）アクリルアミド等のアミド基とメチロール基とを含有するモノマー；アミノメチル（メタ）アクリレート、ジメチルアミノエチル（メタ）アクリレートおよびビニルピリジン等のアミノ基を含有するモノマーのような官能基を有するモノマー； アリルグリシジルエーテル、（メタ）アクリル酸グリシジルエーテルなどのエポキシ基含有モノマーなどが挙げられる。この他にもフッ素置換（メタ）アクリル酸アルキルエステル、（メタ）アクリロニトリルなどのほか、スチレンおよびメチルスチレンなどのビニル基含有芳香族化合物、酢酸ビニル、ハロゲン化ビニル化合物などを挙げることができる。
【００６６】
アクリル系樹脂粘着剤には、上記のような他の官能基を有するモノマーの他に、他のエチレン性二重結合を有するモノマーを使用することができる。エチレン性二重結合を有するモノマーの例としては、マレイン酸ジブチル、マレイン酸ジオクチルおよびフマル酸ジブチル等のα,β−不飽和二塩基酸のジエステル； 酢酸ビニル、プロピオン酸ビニル等のビニルエステル；ビニルエーテル；スチレン、α−メチルスチレンおよびビニルトルエン等のビニル芳香族化合物；（メタ）アクリロニトリル等を挙げることができる。また、上記のようなエチレン性二重結合を有するモノマーの他に、エチレン性二重結合を２個以上有する化合物を併用することもできる。このような化合物の例としては、ジビニルベンゼン、ジアリルマレート、ジアリルフタレート、エチレングリコールジ（メタ）アクリレ-ト、トリメチロールプロパントリ（メタ）アクリレート、メチレンビス（メタ）アクリルアミド等を挙げることができる。
【００６７】
さらに、上記のようなモノマーの他に、アルコキシアルキル鎖を有するモノマー等を使用することができる。（メタ）アクリル酸アルコキシアルキルエステルの例としては、（メタ）アクリル酸２−メトキシエチル、（メタ）アクリル酸メトキシエチル、（メタ）アクリル酸２−メトキシプロピル、（メタ）アクリル酸３−メトキシプロピル、（メタ）アクリル酸２−メトキシブチル、（メタ）アクリル酸４−メトキシブチル、（メタ）アクリル酸２−エトキシエチル、（メタ）アクリル酸３−エトキシプロピル、（メタ）アクリル酸４−エトキシブチルなどを挙げることができる。
【００６８】
粘着剤組成物としては、上記したアクリル系樹脂粘着剤の他、（メタ）アクリル酸アルキルエステルモノマーの単独重合体であっても良い。例えば、（メタ）アクリル酸エステル単独重合体としては、ポリ（メタ）アクリル酸メチル、ポリ（メタ）アクリル酸エチル、ポリ（メタ）アクリル酸プロピル、ポリ（メタ）アクリル酸ブチル、ポリ（メタ）アクリル酸オクチル等が挙げられる。  アクリル酸エステル単位２種以上を含む共重合体としては、（メタ）アクリル酸メチル−（メタ）アクリル酸エチル共重合体、（メタ）アクリル酸メチル−（メタ）アクリル酸ブチル共重合体、（メタ）アクリル酸メチル−（メタ）アクリル酸２−ヒドロキシエチル共重合体、（メタ）アクリル酸メチル−（メタ）アクリル酸２−ヒドロキシ３−フェニルオキシプロピル共重合体等が挙げられる。（メタ）アクリル酸エステルと他の官能性単量体との共重合体としては、（メタ）アクリル酸メチル−スチレン共重合体、（メタ）アクリル酸メチル−エチレン共重合体、（メタ）アクリル酸メチル−（メタ）アクリル酸２−ヒドロキシエチル−スチレン共重合体が挙げられる。
【００６９】
粘着剤は市販のものを使用してもよく、例えば、ＳＫダイン２０９４、ＳＫダイン２１４７、ＳＫダイン１８１１Ｌ、ＳＫダイン１４４２、ＳＫダイン１４３５、およびＳＫダイン１４１５（以上、綜研化学（株）製）、オリバインＥＧ−６５５、およびオリバインＢＰＳ５８９６（以上、東洋インキ（株）製）等（以上、商品名）を好適に使用することができる。
【実施例】
【００７０】
以下、実施例と比較例を挙げて本発明をより具体的に説明するが、本発明は下記の実施例に限定解釈されるものではない。
【００７１】
実施例および比較例において、各種物性および性能評価の測定方法は次のとおりである。
（１）ヘイズ
濁度計（日本電色工業（株）製、品番：ＮＤＨ−５０００）を用い、ＪＩＳ Ｋ７１３６に準拠して測定した。
【００７２】
（２）全光線透過率
濁度計（日本電色工業（株）製、品番：ＮＤＨ−５０００）を用い、ＪＩＳ Ｋ７３６１−１に準拠して測定した。
【００７３】
（３）輝度ムラ
スクリ−ンに、スクリ−ン法線方向に対して角度１５度で５０ｃｍ離れた位置から、オンキョーデジタルソリューションズ（株）製のモバイルＬＥＤミニプロジェクターＰＰ−Ｄ１Ｓを用いて画像を投影した。次に、スクリ−ンの面上に焦点が合うようにプロジェクターの焦点つまみを調整した後、スクリ−ンの前方１ｍおよび後方１ｍの２ヶ所からスクリ−ンに映し出された画像を目視で観察し、下記の基準に基づいて目視で評価した。
［評価基準］
有：画面の上部と下部で、明らかに映し出された画像の明るさが異なると認められる
無：画面の上部と下部で、映し出された画像の明るさがほぼ変わらない
【００７４】
（４）スクリーン性能（画像視認性）
スクリ−ンに、スクリ−ン法線方向に対して角度１５度で５０ｃｍ離れた位置から、オンキョーデジタルソリューションズ（株）製のモバイルＬＥＤミニプロジェクターＰＰ−Ｄ１Ｓを用いて画像を投影した。次に、スクリ−ンの面上に焦点が合うようにプロジェクターの焦点つまみを調整した後、スクリ−ンの前方１ｍおよび後方１ｍの２ヶ所からスクリ−ンに映し出された画像を目視で観察し、下記の基準に基づいて目視で評価した。
［評価基準］
○：鮮明に映像を視認することができた
△：映像の輪郭、色相がややぼやけて視認された
×：映像の輪郭がぼやけ、スクリーンとして使用するには不適であった
【００７５】
（５）スクリーン透明性
濁度計（日本電色工業（株）製、品番：ＮＤＨ−５０００）を用い、ＪＩＳ Ｋ７３６１
−１に準拠してヘイズを測定した。測定されたヘイズに基づいて、下記の評価基準により透明性の評価を行った。
［評価基準］
○：ヘイズ０〜１０
△：ヘイズ１１〜３０
×：ヘイズ３１〜１００
【００７６】
［実施例１］
ビスフェノールＡ型ジアクリレート樹脂（新中村化学（株）製、ＮＫエステル  Ａ−ＢＰＥ−１０）、エトキシ化ｏ−フェニルフェノールアクリレート樹脂（新中村化学（株）製、ＮＫエステル  Ａ−ＬＥＮ−１０）を４：１の比率で混合した電離放射線硬化型樹脂混合物に、開始剤としてＩＲＧＡＣＵＲＥ１８４を１質量％添加し、さらに略球状微粒子として酸化ジルコニウム（ＺｒＯ２）粒子（関東電化工業株式会社製、１次粒子のメジアン径１０ｎｍ）を、電離放射線硬化型樹脂混合物に対して０．１５質量％添加し、スクリーン用塗工液を作製した。得られたスクリーン用塗工液をポリエステルフィルム（社製、商品名）上にバーコート法によりワイヤーバー＃１０バー（ワイヤー径２５０μｍ）で塗工し、塗工膜を作成した。前記塗工膜に、プリズムパターンを形成するための金型を押し当て、ポリエステルフィルム側からＵＶ光（ウシオ電機（株）製メタルハライドランプＵＶＬ−１５００Ｍ２）を４５０ｍＪ／ｃｍ２の条件で照射し、塗工膜を硬化させた。硬化後、金型を引き剥がし、頂角９０°、高さが１０μｍのプリズム構造を有する光学的要素を備えたスクリーンを作製した。
【００７７】
［実施例２］
電離放射線硬化型樹脂混合物に添加したＺｒＯ２粒子の量を０．０３質量％に変更し、プリズムパターンを形成するための金型を頂角１１０°のものに変更した以外は実施例１と同様にして、頂角１１０°、高さが１０μｍのプリズム構造を有する光学的要素を備えたスクリーンを作製した。
【００７８】
［実施例３］
実施例１において、ＺｒＯ２粒子に代えて、光輝性薄片状微粒子としてアルミニウム微粒子（１次粒子の平均径７μｍ、アスペクト比４０、正反射率２４．６％）を、電離放射線硬化型樹脂混合物に対して０．００３質量％添加し、プリズムパターンを形成するための金型を頂角８０°のものに変更した以外は実施例１と同様にして、頂角８０°、高さが１０μｍのプリズム構造を有する光学的要素を備えたスクリーンを作製した。
【００７９】
［比較例１］
ＺｒＯ２粒子を電離放射線硬化型樹脂混合物に添加しなかった以外は実施例１と同様にして、頂角９０°、高さが１０μｍのプリズム構造を有する光学的要素を備えたスクリーンを作製した。
【００８０】
［比較例２］
実施例１において、レンズ単位を賦型せずに平坦な面のスクリーンとした以外は、実施例１と同様にしてスクリーンを作製した。
【００８１】
上記のようにして得られたスクリーンのそれぞれについて、（１）ヘイズ、（２）全光線透過率、（３）輝度ムラ、（４）スクリーン性能、および（５）透明性の評価を行った。評価結果は下記の表１に示される通りであった。
【００８２】
【表１】
2017026759.tif 000003
【符号の説明】
【００８３】
１    スクリーン
２    光学的要素（レンズ単位）
３    略球状微粒子または光輝性薄片状微粒子
４    樹脂
５    映像光
６    反射層
７    遮光層
８    基材層
９    保護層
１０  反射防止層
１１  透明パーティション（支持体）
１２  視認者
１３Ａ，１３Ｂ  投影装置
１４Ａ，１４Ｂ  映像光
１５Ａ，１５Ｂ  出射光
【図１】
2017026759.tif 000004
【図２】
2017026759.tif 000005
【図３】
2017026759.tif 000006
【図４】
2017026759.tif 000007
【図５】
2017026759.tif 000008